【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
光学ガラスからなる芯部と、該芯部を被覆する表面層と、を有するプレス成形用ガラス素材であって、
前記表面層は、プレス成形時に成形型成形面と接触する最表層および該最表層と隣接する中間層を含み、
前記最表層は、三液法によって測定される表面自由エネルギーが７５ｍＪ／ｍ2以下であって膜厚１５ｎｍ未満の珪素酸化物膜であり、
前記中間層は、化学量論組成に基づく珪素酸化物との結合半径差が０．１０Å超の膜材からなる膜であり、ただし前記結合半径差が０．１０超Åかつ０．４０Å以下の場合、その膜厚は５ｎｍ以下であることを特徴とするプレス成形用ガラス素材。
【請求項２】
前記中間層は、ジルコニウム、ビスマス、イットリウム、ランタノイド、亜鉛、またはチタンの酸化物膜であり、ただし中間層が亜鉛酸化物膜およびチタン酸化物膜である場合、その膜厚は５ｎｍ以下である、請求項１に記載のプレス成形用ガラス素材。
【請求項３】
前記最表層の三液法により測定される水素結合エネルギーは３９．０ｍＪ／ｍ2以下である請求項１または２に記載のプレス成形用ガラス素材。
【請求項４】
プレス成形によって得るガラス成形体に対して、下記式（Ａ）：
外径の変化率（％）＝｜１−（ガラス成形体の外径／プレス成形用ガラス素材の外径）｜×１００  …（Ａ）
により算出される外径変化率が４０％以上となる形状を有する請求項１〜３のいずれか１項に記載のプレス成形用ガラス素材。
【請求項５】
プレス成形により、光学機能部と、該光学機能部を取り囲む鍔部とを含むガラス成形体を得るために使用される請求項１〜４のいずれか１項に記載のプレス成形用ガラス素材。
【請求項６】
前記光学ガラスは、Ｗ、Ｔｉ、Ｂｉ、およびＮｂからなる群から選ばれる少なくとも一種の易還元成分を含む請求項１〜５のいずれか１項に記載のプレス成形用ガラス素材。
【請求項７】
請求項１〜６のいずれか１項に記載のプレス成形用ガラス素材の製造方法であって、
前記最表層を、酸素含有率が５体積％以上２０体積％未満の酸素と不活性ガスとの混合ガス雰囲気下でＳｉＯ2からなる成膜材料を用いて成膜処理を行うことにより形成することを特徴とする、前記製造方法。
【請求項８】
前記中間層を、酸素含有雰囲気中における成膜処理により形成することを更に含む、請求項７に記載の製造方法。
【請求項９】
前記成膜処理をスパッタ法により行う請求項７または８に記載の製造方法。
【請求項１０】
光学素子の製造方法であって、
請求項１〜６のいずれか１項に記載のプレス成形用ガラス素材を加熱し、プレス成形型を用いてプレス成形によりガラス成形体を得て、該ガラス成形体そのものとして、または該ガラス成形体を後加工に付して前記光学素子を得る、前記製造方法。
【請求項１１】
前記プレス成形において、下記式（Ａ）：
外径の変化率（％）＝｜１−（ガラス成形体の外径／プレス成形用ガラス素材の外径）｜×１００  …（Ａ）
により算出される外径変化率は４０％以上である請求項１０に記載の光学素子の製造方法。
【請求項１２】
前記プレス成形により、光学機能部と、該光学機能部を取り囲む鍔部とを含むガラス成形体を得る請求項１０または１１に記載の製造方法。
【手続補正２】
【補正対象書類名】明細書
【補正対象項目名】００１１
【補正方法】変更
【補正の内容】
【００１１】
即ち、上記目的は下記手段により達成された。
［１］光学ガラスからなる芯部と、該芯部を被覆する表面層と、を有するプレス成形用ガラス素材であって、
前記表面層は、プレス成形時に成形型成形面と接触する最表層および該最表層と隣接する中間層を含み、
前記最表層は、三液法によって測定される表面自由エネルギーが７５ｍＪ／ｍ2以下であって膜厚１５ｎｍ未満の珪素酸化物膜であり、
前記中間層は、化学量論組成に基づく珪素酸化物との結合半径差が０．１０Å超の膜材からなる膜であり、ただし前記結合半径差が０．１０超Åかつ０．４０Å以下の場合、その膜厚は５ｎｍ以下であることを特徴とするプレス成形用ガラス素材。
［２］前記中間層は、ジルコニウム、ビスマス、イットリウム、ランタノイド、亜鉛、またはチタンの酸化物膜であり、ただし中間層が亜鉛酸化物膜およびチタン酸化物膜である場合、その膜厚は５ｎｍ以下である、［１］に記載のプレス成形用ガラス素材。
［３］前記最表層の三液法により測定される水素結合エネルギーは３９．０ｍＪ／ｍ2以下である［１］または［２］に記載のプレス成形用ガラス素材。
［４］プレス成形によって得るガラス成形体に対して、下記式（Ａ）：
外径の変化率（％）＝｜１−（ガラス成形体の外径／プレス成形用ガラス素材の外径）｜×１００  …（Ａ）
により算出される外径変化率が４０％以上となる形状を有する［１］〜［３］のいずれかに記載のプレス成形用ガラス素材。
［５］プレス成形により、光学機能部と、該光学機能部を取り囲む鍔部とを含むガラス成形体を得るために使用される［１］〜［４］のいずれかに記載のプレス成形用ガラス素材。
［６］前記光学ガラスは、Ｗ、Ｔｉ、Ｂｉ、およびＮｂからなる群から選ばれる少なくとも一種の易還元成分を含む［１］〜［５］のいずれかに記載のプレス成形用ガラス素材。
［７］［１］〜［６］のいずれかに記載のプレス成形用ガラス素材の製造方法であって、
前記最表層を、酸素含有率が５体積％以上２０体積％未満の酸素と不活性ガスとの混合ガス雰囲気下でＳｉＯ2からなる成膜材料を用いて成膜処理を行うことにより形成することを特徴とする、前記製造方法。
［８］前記中間層を、酸素含有雰囲気中における成膜処理により形成することを更に含む、［７］に記載の製造方法。
［９］前記成膜処理をスパッタ法により行う［７］または［８］に記載の製造方法。
［１０］光学素子の製造方法であって、
［１］〜［６］のいずれかに記載のプレス成形用ガラス素材を加熱し、プレス成形型を用いてプレス成形によりガラス成形体を得て、該ガラス成形体そのものとして、または該ガラス成形体を後加工に付して前記光学素子を得る、前記製造方法。
［１１］前記プレス成形において、下記式（Ａ）：
外径の変化率（％）＝｜１−（ガラス成形体の外径／プレス成形用ガラス素材の外径）｜×１００  …（Ａ）
により算出される外径変化率は４０％以上である［１０］に記載の光学素子の製造方法。
［１２］前記プレス成形により、光学機能部と、該光学機能部を取り囲む鍔部とを含むガラス成形体を得る［１０］または［１１］に記載の製造方法。
【手続補正３】
【補正対象書類名】明細書
【補正対象項目名】００４１
【補正方法】変更
【補正の内容】
【００４１】
図２は、図１に示したガラス素材をプレス成形したガラス成形体の断面図であり、プレス成形によってガラス成形体の中心肉厚ｔがガラス素材の中心肉厚ｔよりも薄くなり、外径寸法ｄがガラス素材の外径寸法ｄよりも大きくなっている。図２に示すガラス成形体は、第一面Ｒ１、第二面Ｒ２とも光学機能部の周囲に鍔部が形成されている。ここで光学機能部とは、光学有効径内の領域を意味し、非球面または球面から構成される。図２に示す態様では、光学有効径外の領域には、任意の面形状が成形されている。つまり、第一面および第二面は、光学機能部および光学機能部を取り囲む任意の面により構成されている。そして鍔部は、任意の面の外周を取り囲むように設けられている。本発明における鍔部は、上述のように任意の面を介して光学機能部と接続されていてもよく、また、光学機能部と鍔部とが直接接続していてもよい。その場合、第一面および第二面は光学機能部そのものとなる。図２に示す態様では、第一面側の鍔部と第二面側の鍔部は、互いに平行な平坦面であり、それら平坦面の外周が外周端面（曲面）によって接続されている。図２では、第一面側の鍔部および第二面の鍔部が、互いに平行な平坦面である態様を示したが、ガラス成形体の外周に向かって先つぼまり形状であってもよく、第一面側および第二面側のいずれか一方の平坦面が外径中心線に直交し他方の平坦面が傾斜していてもよい。また、光学機能部と鍔部との間に設けられる任意の面が平坦面であってもよい。
図２に示したガラス成形体は、外周部を芯取り加工（研削加工）することにより、図３に示すガラス光学素子とすることができる。芯取り加工により研削された外周端面は、表面層も除去されている。
【手続補正４】
【補正対象書類名】明細書
【補正対象項目名】００９３
【補正方法】変更
【補正の内容】
【００９３】
【表８】
2013006746.tif 000001